(57)【要約】【課題】金属アゾ顔料を提供する。【解決手段】少なくとも２種の金属アゾ化合物のアダクトをベースとする新規な黄色の金属アゾ顔料が、改良された分散性を有し、広く各種の使用分野のための顔料調製物において優れた顔料着色適合性を有している。【選択図】なし【特許請求の範囲】
【請求項１】
金属アゾ顔料において、
ａ）少なくとも金属イオンＭｅにおいて異なるか、またはそれらの互変異性の形態にある、式（Ｉ）の少なくとも２種の金属アゾ化合物
【化１】
2018021204.tif 000030
［式中、
Ｒ１およびＲ２はそれぞれ独立して、ＯＨ、ＮＨ２またはＮＨＲ５であり、
Ｒ３およびＲ４はそれぞれ独立して、＝Ｏまたは＝ＮＲ５であり、
Ｒ５は、水素またはアルキルであり、かつ
Ｍｅは、Ｎｉ２＋、Ｚｎ２＋、Ｃｕ２＋、Ａｌ３＋２／３、Ｆｅ２＋、Ｆｅ３＋２／３、Ｃｏ２＋、およびＣｏ３＋２／３の群から選択される二価もしくは三価の金属イオンであるが、
ただし、それぞれの場合において前記式（Ｉ）のすべての化合物１モルを基準にして、Ｃｕ２＋およびＮｉ２＋の群からの金属イオンの量が９５〜１００モル％であり、Ｚｎ２＋、Ａｌ３＋２／３、Ｆｅ２＋、Ｆｅ３＋２／３、Ｃｏ２＋、およびＣｏ３＋２／３の群から選択される金属イオンの量が０〜５モル％であり、
かつ、前記式（Ｉ）の化合物の総計におけるＣｕ２＋対Ｎｉ２＋の金属イオンのモル比は、（１９：１）から（１：５）までである］
および
ｂ）式（ＩＩ）の少なくとも１種の化合物
【化２】
2018021204.tif 000031
［式中、
Ｒ６は、水素または、任意選択でＯＨによって一置換または多置換されたアルキルである］
のアダクトを含むことを特徴とし、
５０〜２００ｍ２／ｇの比表面積を有することを特徴とする、金属アゾ顔料。
【請求項２】
前記式（Ｉ）の化合物の総計におけるＣｕ２＋対Ｎｉ２＋の金属イオンのモル比が、（１：５）から（４：１）までであることを特徴とする、請求項１に記載の金属アゾ顔料。
【請求項３】
式（Ｉ）において、
Ｒ１およびＲ２が、ＯＨであり、
かつ
Ｒ３およびＲ４が、＝Ｏであり、
かつ、式（ＩＩ）において
Ｒ６が、水素である
ことを特徴とする、請求項１又は２に記載の金属アゾ顔料。
【請求項４】
式（Ｉ）において、
Ｍｅが、Ｃｕ２＋およびＮｉ２＋の群からの金属イオンであり、
かつ、Ｃｕ２＋およびＮｉ２＋の群からの金属イオンの量が、前記式（Ｉ）のすべての化合物の１モルを基準にして、１００モル％である
ことを特徴とする、請求項１〜３のいずれか１項に記載の金属アゾ顔料。
【請求項５】
化合物（Ｉ）の１モルあたり、０．０５〜４モルの、前記式（ＩＩ）の化合物が存在することを特徴とする、請求項１〜４のいずれか１項に記載の金属アゾ顔料。
【請求項６】
８０〜１６０ｍ２／ｇの比表面積を有することを特徴とする、請求項１〜５のいずれか１項に記載の金属アゾ顔料。
【請求項７】
Ｘ線回折図において、ｄ＝１２．２（±０．２）Åの面間隔のところで、バックグラウンド値を、この値の平方根の３倍を超える強度Ｉ１を有するシグナルＳ１を有する、ことを特徴とする、請求項１〜４のいずれか１項に記載の金属アゾ顔料。
【請求項８】
請求項１〜７の少なくとも１項に記載の金属アゾ顔料を製造するためのプロセスにおいて、
式（ＩＩＩ）の化合物、またはそれらの互変異性体を、
【化３】
2018021204.tif 000032
［式中、
Ｘは、アルカリ金属イオンであり、
Ｒ１およびＲ２はそれぞれ独立して、ＯＨ、ＮＨ２またはＮＨＲ５であり、
Ｒ３およびＲ４はそれぞれ独立して、＝Ｏまたは＝ＮＲ５であり、
かつ
Ｒ５は、水素またはアルキルである］
式（ＩＩ）の少なくとも１種の化合物の存在下に、
【化４】
2018021204.tif 000033
［式中、
Ｒ６は、水素または、任意選択でＯＨによって一置換または多置換されたアルキルである］、
少なくとも１種のニッケル塩、および少なくとも１種の銅塩、および任意選択で、銅塩、アルミニウム塩、鉄塩、およびコバルト塩の群からの少なくとも１種のさらなる金属塩と、同時または逐次に反応させるが、
ここで、式（ＩＩＩ）の化合物１モルあたり、０．０５〜０．９５モルの少なくとも１種のニッケル塩、０．０５〜０．９５モルの少なくとも１種の銅塩、および０．０５〜０モルの、亜鉛塩、アルミニウム塩、鉄塩、およびコバルト塩の群からの少なくとも１種の金属塩を使用し、かつ、亜鉛塩、アルミニウム塩、鉄塩、およびコバルト塩の群からの金属塩を使用する場合においては、銅塩およびニッケル塩の量は、使用される銅塩、ニッケル塩、亜鉛塩、アルミニウム塩、鉄塩、およびコバルト塩を合計したモル量が１００モル％になるように選択されることを特徴とする、プロセスであって、
かつ、前記式（Ｉ）の化合物の総計におけるＣｕ２＋対Ｎｉ２＋の金属イオンのモル比は、（１９：１）から（１：５）までである、プロセス。
【請求項９】
顔料調製物であって、請求項１〜７の少なくとも１項に記載の少なくとも１種の金属アゾ顔料、および、表面活性剤、表面被覆剤、塩基、および溶媒の群からの少なくとも１種の助剤および／または添加剤を含む、顔料調製物。
【請求項１０】
Ｃ．Ｉ．ピグメント・グリーン３６および／またはＣ．Ｉ．ピグメント・グリーン５８を含むことを特徴とする、請求項９に記載の顔料調製物。
【請求項１１】
請求項１〜７の少なくとも１項に記載の少なくとも１種の金属アゾ顔料を、表面活性剤の群からの少なくとも１種の助剤および／または添加剤、および任意選択で少なくとも１種のさらなる顔料と、および任意選択で、テルペン、テルペノイド、脂肪酸エステルの群、およびホモポリマーもしくはコポリマーの群から選択される少なくとも１種の有機化合物と、混合または摩砕することを特徴とする、請求項９または１０に記載の顔料調製物を製造するためのプロセス。
【請求項１２】
顔料調製物を製造するための、請求項１〜７のいずれか１項に記載の金属アゾ顔料の使用。
【請求項１３】
インクジェットインキ、液晶ディスプレイのためのカラーフィルター、印刷インキ、水性塗料またはエマルションペイントを着色するため、合成、半合成または天然の高分子物質をバルク着色するため、および天然、再生または合成繊維を原液染色するため、ならびに織物および紙を捺染するための、請求項１〜７のいずれか１項に記載の金属アゾ顔料の使用、または請求項９もしくは１０に記載の顔料調製物の使用。
【請求項１４】
カラーフィルターであって、請求項１〜７の少なくとも１項に記載の少なくとも１種の金属アゾ顔料、または請求項９もしくは１０に記載の顔料調製物、を含むカラーフィルター。
【請求項１５】
フォトレジストであって、少なくとも１種の光硬化性モノマー、少なくとも１種の光重合開始剤、および請求項１〜７の少なくとも１項に記載の少なくとも１種の金属アゾ顔料、または請求項９もしくは１０に記載の顔料調製物を含む、フォトレジスト。
【請求項１６】
液晶ディスプレイのためのカラーフィルターを製造するためのプロセスにおいて、請求項１〜７の少なくとも１項に記載の少なくとも１種の金属アゾ顔料、または請求項９もしくは１０に記載の顔料調製物を、有機溶媒中で、任意選択でバインダー樹脂および／または分散剤を添加して摩砕し、次いで光硬化性モノマー、光反応開始剤、および任意選択でさらなるバインダーおよび／または溶媒を添加して加工して、フォトレジストを作成し、次いでそれを、適切な基材に塗布し、フォトマスクの手段により露光し、次いで硬化および現像させることによって仕上げたカラーフィルターを得ることを特徴とする、プロセス。
【請求項１７】
液晶ディスプレイであって、請求項１〜７の少なくとも１項に記載の少なくとも１種の金属アゾ顔料、または請求項１４に記載のカラーフィルターを含む、液晶ディスプレイ。
【請求項１８】
光リソグラフィ法またはオフセット印刷法によるか、または機械式およびピエゾメカニカルまたは加熱式インクジェット捺染法によるカラーフィルターを製造するための印刷インキにおける、請求項９または１０に記載の顔料調製物の使用。
【請求項１９】
印刷インキであって、請求項１〜７の少なくとも１項に記載の少なくとも１種の金属アゾ顔料、または請求項９もしくは１０に記載の顔料調製物を含む、印刷インキ。
【発明の詳細な説明】
【技術分野】
【０００１】
本発明は、少なくとも２種の金属アゾ化合物のアダクトをベースとする新規な黄色の金属アゾ顔料、それらを製造するためのプロセス、および顔料調製物における黄色顔料としてのそれらの使用に関する。
【背景技術】
【０００２】
アゾバルビツル酸のニッケル塩を含む金属錯体の調製物および黄色顔料としてのそれらの使用についてはかなり昔から公知であり、文献に幾度となく記載されてきた（たとえば、（非特許文献１）を参照されたい）。さらには、それらの反応生成物をさらにたとえばメラミンまたはメラミン誘導体と反応させて、たとえばプラスチックス、ラッカーの着色、およびＬＣＤのためのカラーフィルターにおける顔料の実用性能を改良することが可能となるということも公知である。
【０００３】
さらに、文献には、ニッケル塩とは別に、各種の金属の１種または複数の塩を使用して、着色性能を調節することが可能であるとの記載もある。（特許文献１）には、金属としてアルカリ金属、アルカリ土類金属、ランタノイド、ならびにアルミニウム、スカンジウム、チタン、バナジウム、クロム、マンガン、コバルト、銅、ニッケルおよび亜鉛、さらには任意選択で鉄の群からのものを含む、アゾ化合物の金属錯体が記載されている。そのようにして得られた顔料は、純粋なニッケル−アゾバルビツル酸錯体に比較して、各種の色座標を有している。
【０００４】
金属アゾ顔料の表面被覆を調節することによって同様に、実用ベースの性能、特に、顔料の分散性の尺度としての分散硬度の低下をもたらすことができる。しかしながら、分散性を改良するためのこの方法には、顔料の色強度の低下が伴い、それは、被覆剤の濃度に直接依存する。
【０００５】
実用ベースの性能を調節するためのさらなる手段は、ニッケル−アゾバルビツル酸錯体から製造された顔料を、たとえば、メラミンとの熱処理にかける方法である。このプロセス工程には、顔料の粒子サイズおよびそれらの比表面積における規制された変化がともなう。このプロセスは、たとえば、（特許文献２）に記載されている。
【先行技術文献】
【特許文献】
【０００６】
【特許文献１】欧州特許出願公開第Ａ１  ５９１  ４８９号明細書
【特許文献２】欧州特許出願公開第Ａ０  ９９４  １６２号明細書
【非特許文献】
【０００７】
【非特許文献１】Ｗ．Ｈｅｒｂｓｔ，Ｋ．Ｈｕｎｇｅｒ：Ｉｎｄｕｓｔｒｉａｌ  Ｏｒｇａｎｉｃ  Ｐｉｇｍｅｎｔｓ，３ｒｄ  ｅｄｉｔｉｏｎ，２００４，ｐ．３９０／３９７
【発明の概要】
【発明が解決しようとする課題】
【０００８】
従来技術から公知の金属アゾ顔料、その実用性能特性に関連して、依然として改良の必要がある。
【課題を解決するための手段】
【０００９】
アゾバルビツル酸、ニッケル塩、ならびにメラミンおよび／またはメラミン誘導体、ならびにニッケル塩以外の少なくとも１種のさらなる金属塩をベースとする金属アゾ顔料が、驚くべきことには、色強度における増大と同時に、改良された分散性も有しているということが見いだされた。それらの性質が改良されることで、とりわけ、プラスチックスおよびラッカーの着色のため、およびインクジェットにおける使用のため、およびＬＣＤのためのカラーフィルターの成分としての、それらの製品の改良された使用が可能となる。
【００１０】
したがって、本発明は、以下のアダクトを含むことを特徴とする金属アゾ顔料に関する。
ａ）少なくとも金属イオンＭｅにおいて異なるか、またはそれらの互変異性の形態にある、式（Ｉ）の少なくとも２種の金属アゾ化合物
【化１】
2018021204.tif 000002
［式中、
Ｒ１およびＲ２はそれぞれ独立して、ＯＨ、ＮＨ２またはＮＨＲ５であり、
Ｒ３およびＲ４はそれぞれ独立して、＝Ｏまたは＝ＮＲ５であり、
Ｒ５は、水素またはアルキル、好ましくはＣ１〜Ｃ４−アルキルであり、かつ
Ｍｅは、Ｎｉ２＋、Ｚｎ２＋、Ｃｕ２＋、Ａｌ３＋２／３、Ｆｅ２＋、Ｆｅ３＋２／３、Ｃｏ２＋、およびＣｏ３＋２／３の群から選択される二価もしくは三価の金属イオンであるが、
ただし、それぞれの場合において式（Ｉ）のすべての化合物１モルを基準にして、Ｃｕ２＋およびＮｉ２＋の群からの金属イオンの量が９５〜１００モル％であり、Ｚｎ２＋、Ａｌ３＋２／３、Ｆｅ２＋、Ｆｅ３＋２／３、Ｃｏ２＋、およびＣｏ３＋２／３の群から選択される金属イオンの量が０〜５モル％であり、
かつ
式（Ｉ）の化合物の総計におけるＣｕ２＋対Ｎｉ２＋の金属イオンのモル比が、（１９：１）から（１：１９）まで、好ましくは（１：９）から（４：１）まで、より好ましくは（１：３）から（２：１）までである］
および
ｂ）式（ＩＩ）の少なくとも１種の化合物
【化２】
2018021204.tif 000003
［式中、
Ｒ６は、水素またはアルキル、好ましくは、任意選択でＯＨによって一置換または多置換されたＣ１〜Ｃ４−アルキルである］
【００１１】
好ましくは、式（Ｉ）において、Ｒ１およびＲ２がそれぞれ独立して、ＯＨ、ＮＨ２、またはＮＨＲ５基（ここでＲ５は、水素またはＣ１〜Ｃ４−アルキルである）である。
【００１２】
好ましくは、式（Ｉ）において、Ｒ３およびＲ４がそれぞれ独立して、＝Ｏまたは＝ＮＲ５（ここでＲ５は、水素またはＣ１〜Ｃ４−アルキルである）である。
【００１３】
より好ましくは、式（Ｉ）において、Ｒ１およびＲ２がＯＨであり、かつＲ３およびＲ４が＝Ｏである。
【００１４】
好ましくは、式（ＩＩ）において、Ｒ６が、水素または、任意選択でＯＨによって一置換または多置換されたＣ１〜Ｃ４−アルキルである。
【００１５】
より好ましくは、式（ＩＩ）において、Ｒ６が水素である。
【００１６】
式（Ｉ）の化合物の総計におけるＣｕ２＋対Ｎｉ２＋の金属イオンのモル比は、（１９：１）から（１：１９）まで、好ましくは（４：１）から（１：９）まで、より好ましくは（２：１）から（１：３）までである。
【００１７】
また別の実施形態においては、式（Ｉ）の化合物の総計におけるＣｕ２＋対Ｎｉ２＋の金属イオンのモル比は、（１９：１）から（１：５）まで、より好ましくは（４：１）から（１：５）まで、特には（２：１）から（１：３）までである。
【００１８】
式（Ｉ）において、Ｍｅが三価の金属イオンであるような場合においては、その電荷を、式（Ｉａ）のアニオン性構造単位の等価の量によって釣り合わせる。
【化３】
2018021204.tif 000004
［式中、Ｒ１、Ｒ２、Ｒ３、およびＲ４は、式（Ｉ）において特定された定義を有している］
【００１９】
好ましいのは、以下のアダクトを含む金属アゾ顔料である。
ａ）先に特定された式（Ｉ）の少なくとも２種の金属アゾ化合物
［式中、Ｒ１およびＲ２は、ＯＨであり、
かつ
Ｒ３およびＲ４は、＝Ｏであり、
かつ
Ｍｅは、Ｎｉ２＋、Ｚｎ２＋、Ｃｕ２＋、Ａｌ３＋２／３、Ｆｅ２＋、Ｆｅ３＋２／３、Ｃｏ２＋、およびＣｏ３＋２／３の群から選択される二価もしくは三価の金属イオンであるが、
ただし、それぞれの場合において式（Ｉ）のすべての化合物１モルを基準にして、Ｃｕ２＋およびＮｉ２＋の群からの金属イオンの量が９５〜１００モル％であり、Ｚｎ２＋、Ａｌ３＋２／３、Ｆｅ２＋、Ｆｅ３＋２／３、Ｃｏ２＋、およびＣｏ３＋２／３の群から選択される金属イオンの量が０〜５モル％であり、
かつ
式（Ｉ）の化合物の総計におけるＣｕ２＋対Ｎｉ２＋の金属イオンのモル比が、（１９：１）から（１：１９）まで、好ましくは（１：９）から（４：１）まで、より好ましくは（１：３）から（２：１）までである］
および
ｂ）先に特定された式（ＩＩ）の少なくとも１種の化合物
［式中、
Ｒ６は水素である］
【００２０】
特に好ましいのは、以下のアダクトを含む金属アゾ顔料である。
ａ）先に特定された式（Ｉ）の少なくとも２種の金属アゾ化合物
［式中、
Ｒ１、Ｒ２、Ｒ３、Ｒ４、およびＲ５は、先に特定された一般的および好ましい定義を有し、
かつ
Ｍｅは、Ｃｕ２＋およびＮｉ２＋の群からの金属イオンであるが、
ただし、Ｃｕ２＋およびＮｉ２＋の群からの金属イオンの量は、式（Ｉ）のすべての化合物の１モルを基準にして、１００モル％であり、
かつ、式（Ｉ）の化合物の総計におけるＣｕ２＋対Ｎｉ２＋の金属イオンのモル比が、（１９：１）から（１：１９）まで、好ましくは（１：９）から（４：１）まで、より好ましくは（１：３）から（２：１）までである］
および
ｂ）先に特定された式（ＩＩ）の少なくとも１種の化合物
［式中、Ｒ６は、先に特定された一般的および好ましい定義を有している］
【００２１】
また別の実施形態においては、本発明は、以下のアダクトを含むことを特徴とする金属アゾ顔料に関する。
ａ）少なくとも金属イオンＭｅにおいて異なるか、またはそれらの互変異性の形態にある、式（Ｉ）の少なくとも２種の金属アゾ化合物
【化４】
2018021204.tif 000005
［式中、
Ｒ１およびＲ２はそれぞれ独立して、ＯＨ、ＮＨ２またはＮＨＲ５であり、
Ｒ３およびＲ４はそれぞれ独立して、＝Ｏまたは＝ＮＲ５であり、
Ｒ５は、水素またはアルキル、好ましくはＣ１〜Ｃ４−アルキルであり、かつ
Ｍｅは、Ｎｉ２＋、Ｚｎ２＋、Ｃｕ２＋、Ａｌ３＋２／３、Ｆｅ２＋、Ｆｅ３＋２／３、Ｃｏ２＋、およびＣｏ３＋２／３の群から選択される二価もしくは三価の金属イオンであるが、
ただし、それぞれの場合において式（Ｉ）のすべての化合物１モルを基準にして、Ｃｕ２＋およびＮｉ２＋の群からの金属イオンの量が９５〜１００モル％であり、Ｚｎ２＋、Ａｌ３＋２／３、Ｆｅ２＋、Ｆｅ３＋２／３、Ｃｏ２＋、およびＣｏ３＋２／３の群から選択される金属イオンの量が０〜５モル％であり、
かつ
式（Ｉ）の化合物の総計におけるＣｕ２＋対Ｎｉ２＋の金属イオンのモル比は、（１９：１）から（１：５）まで、好ましくは（４：１）から（１：５）まで、より好ましくは（２：１）から（１：３）までである］
および
ｂ）式（ＩＩ）の少なくとも１種の化合物
【化５】
2018021204.tif 000006
［式中、
Ｒ６は、水素またはアルキル、好ましくは、任意選択でＯＨによって一置換または多置換されたＣ１〜Ｃ４−アルキルである］
【００２２】
また別の好ましいものは、以下のアダクトを含む金属アゾ顔料である。
ａ）先に特定された式（Ｉ）の少なくとも２種の金属アゾ化合物
［式中、Ｒ１およびＲ２は、ＯＨであり、
かつ
Ｒ３およびＲ４は、＝Ｏであり、
かつ
Ｍｅは、Ｎｉ２＋、Ｚｎ２＋、Ｃｕ２＋、Ａｌ３＋２／３、Ｆｅ２＋、Ｆｅ３＋２／３、Ｃｏ２＋、およびＣｏ３＋２／３の群から選択される二価もしくは三価の金属イオンであるが、
ただし、それぞれの場合において式（Ｉ）のすべての化合物１モルを基準にして、Ｃｕ２＋およびＮｉ２＋の群からの金属イオンの量が９５〜１００モル％であり、Ｚｎ２＋、Ａｌ３＋２／３、Ｆｅ２＋、Ｆｅ３＋２／３、Ｃｏ２＋、およびＣｏ３＋２／３の群から選択される金属イオンの量が０〜５モル％であり、
かつ
式（Ｉ）の化合物の総計におけるＣｕ２＋対Ｎｉ２＋の金属イオンのモル比は、（１９：１）から（１：５）まで、好ましくは（４：１）から（１：５）まで、より好ましくは（２：１）から（１：３）までである］
および
ｂ）先に特定された式（ＩＩ）の少なくとも１種の化合物
［式中、
Ｒ６は水素である］
【００２３】
また別の、より好ましいものは、以下のアダクトを含む金属アゾ顔料である。
ａ）先に特定された式（Ｉ）の少なくとも２種の金属アゾ化合物
［式中、
Ｒ１、Ｒ２、Ｒ３、Ｒ４、およびＲ５は、先に特定された一般的および好ましい定義を有し、
かつ
Ｍｅは、Ｃｕ２＋およびＮｉ２＋の群からの金属イオンであるが、
ただし、Ｃｕ２＋およびＮｉ２＋の群からの金属イオンの量は、式（Ｉ）のすべての化合物の１モルを基準にして、１００モル％であり、
かつ、式（Ｉ）の化合物の総計におけるＣｕ２＋対Ｎｉ２＋の金属イオンのモル比は、（１９：１）から（１：５）まで、好ましくは（４：１）から（１：５）まで、より好ましくは（２：１）から（１：３）までである］
および
ｂ）先に特定された式（ＩＩ）の少なくとも１種の化合物
［式中、Ｒ６は、先に特定された一般的および好ましい定義を有している］
【発明を実施するための形態】
【００２４】
アルキルの定義における置換基は、たとえば、直鎖状もしくは分岐状のＣ１〜Ｃ６−アルキル、好ましくはＣ１〜Ｃ４−アルキルを表すが、それらは任意選択で、たとえばハロゲンたとえば塩素、臭素またはフッ素；−ＯＨ、−ＣＮ、−ＮＨ２、またはＣ１〜Ｃ６−アルコキシによって、一置換、または同一もしくは別々の多置換をされていてもよい。
【００２５】
本発明の金属アゾ顔料は、ａ）式（Ｉ）の金属アゾ化合物とｂ）式（ＩＩ）の化合物とのアダクトである。「アダクト」とは、一般的には、分子集合体を意味していると理解されたい。この場合における分子間の結合は、たとえば分子間相互作用、またはルイス酸−塩基相互作用、または配位結合の結果であってよい。
【００２６】
本発明の文脈においては、「アダクト」という用語には一般的に、すべてのタイプの層間化合物および付加化合物が包含されているものとする。
【００２７】
本発明の文脈における「層間化合物」または「付加化合物」という用語は、たとえば、分子間相互作用たとえばファンデルワールス相互作用、またはルイス酸−塩基相互作用に基づいて形成されている化合物を意味しているものと理解されたい。ここでその挿入の進行は、挿入される成分の化学的性質と、ホストの格子の化学的性質の両方に依存する。このタイプの化合物は多くの場合、層間化合物とも呼ばれる。化学的な感覚においては、このことは、化合物の中への、分子およびイオン（同様に、滅多にないが原子）の挿入を意味していると理解されたい。
【００２８】
このことはさらに、クラスレートとも呼ばれる包接化合物も意味しているとも理解されたい。それらは二つの物質からなる化合物であって、それらの一方が、ホスト分子からなる格子またはケージの中に挿入されたゲスト分子である。
【００２９】
本発明の文脈における「層間化合物」または「付加化合物」という用語は、（侵入型化合物も含めた）混合された挿入結晶を意味していると理解されるべきである。これらは、少なくとも二つの要素からなる、化学的に非化学量論的な結晶化合物である。
【００３０】
さらに、本発明の文脈における「層間化合物」または「付加化合物」という用語は、配位結合または錯結合に基づいて形成された化合物を意味しているとも理解されるべきである。このタイプの化合物は、たとえば混合置換結晶とも呼ばれ、その中では少なくとも２種の物質が協同して結晶を形成し、その第二の成分の原子が、第一の成分の本来の格子座に位置している。
【００３１】
上述の定義の意味に従って、式（Ｉ）の化合物とアダクトを形成するのに適した化合物は、有機または無機いずれの化合物であってもよい。以後においてはそれらの化合物を、アダクト形成剤と呼ぶこととする。
【００３２】
原理上好適なアダクト形成剤は、極端に広く各種のタイプの化合物から得られる。純粋に実務的な理由から、標準条件下（２５℃、１ｂａｒ）で固体または液体であるような化合物が好ましい。
【００３３】
液体物質の中では、１ｂａｒで１００℃以上、好ましくは１５０℃以上の沸点を有するものが好ましい。好適なアダクト形成剤は一般的には、非環状および環状の有機化合物、たとえば脂肪族および芳香族炭化水素であって、それらは、たとえば、ＯＨ、ＣＯＯＨ、ＮＨ２、置換されたＮＨ２、ＣＯＮＨ２、置換されたＣＯＮＨ２、ＳＯ２ＮＨ２、置換されたＳＯ２ＮＨ２、ＳＯ３Ｈ、ハロゲン、ＮＯ２、ＣＮ、−ＳＯ２−アルキル、−ＳＯ２−アリール、−Ｏ−アルキル、−Ｏ−アリール、−Ｏ−アシルによって置換されていてもよい。
【００３４】
カルボキサミドおよびスルホンアミドも好ましいアダクト形成剤の群であるし、さらには特に好適なのは、以下のものである：尿素および置換尿素たとえば、フェニル尿素、ドデシル尿素など、およびそれらとアルデヒド、特にはホルムアルデヒドとの重縮合物；複素環たとえば、バルビツール酸、ベンズイミダゾロン、ベンズイミダゾロン−５−スルホン酸、２，３−ジヒドロキシキノキサリン、２，３−ジヒドロキシキノキサリン−６−スルホン酸、カルバゾール、カルバゾール−３，６−ジスルホン酸、２−ヒドロキシキノリン、２，４−ジヒドロキシキノリン、カプロラクタム、メラミン、６−フェニル−１，３，５−トリアジン−２，４−ジアミン、６−メチル−１，３，５−トリアジン−２，４−ジアミン、シアヌル酸。
【００３５】
アダクト形成剤として、原理的に同様に好適なのはポリマー、好ましくは水溶性ポリマー、たとえば、好ましくは１０００以上、特には１０００〜１００００ｇ／モルのＭｎを有するエチレン−プロピレンオキシドブロックポリマー、ポリビニルアルコール、ポリ（メタ）アクリル酸、変性セルロースたとえばカルボキシメチルセルロース、ヒドロキシエチルおよび−プロピルセルロース、メチルおよびエチルヒドロキシエチルセルロースである。
【００３６】
本発明においては、使用されるアダクト形成剤は、式（ＩＩ）のものである。ここで特に好ましいのはメラミンである。
【００３７】
本発明の金属アゾ顔料は、化合物（Ｉ）の１モルあたり、一般的には０．０５〜４モル、好ましくは０．５〜２．５モル、最も好ましくは１．０〜２．０モルの式（ＩＩ）の化合物を含む。
【００３８】
本発明の金属アゾ顔料は、好ましくは５０〜２００ｍ２／ｇ、特には８０〜１６０ｍ２／ｇ、最も好ましくは１００〜１５０ｍ２／ｇの比表面積（ｍ２／ｇ）を有している。表面積は、ＤＩＮ  ６６１３１に従って測定し、固体の比表面積は、Ｂｒｕｎａｕｅｒ，Ｅｍｍｅｔｔ  ａｎｄ  Ｔｅｌｌｅｒ（Ｂ．Ｅ．Ｔ．）によるガス吸着法によって測定する。
【００３９】
本発明の金属アゾ顔料は、ａ）式（Ｉ）の少なくとも２種の金属アゾ化合物とｂ）式（ＩＩ）の少なくとも１種の化合物とからなるアダクトの物理的混合物であってもよい。たとえばおよび好ましくは、純粋なＮｉ−アゾ化合物とメラミンおよび純粋なＣｕ−アゾ化合物とメラミンとからなるアダクトの物理的混合物である。別の方法として、本発明の金属アゾ顔料が、ａ）式（Ｉ）の少なくとも２種の金属アゾ化合物とｂ）式（ＩＩ）の少なくとも１種の化合物とからなるアダクトの化学的混合化合物であってもよい。それらの化学的混合化合物は、たとえばおよび好ましくは、その中で、ニッケルおよび銅原子、および任意選択で亜鉛、コバルト、アルミニウムおよび鉄の群からのさらなる金属イオンが、共通の結晶格子の中に組み込まれているような金属アゾ化合物のアダクトである。
【００４０】
本発明の場合においては、物理的混合物と化学的混合化合物のＸ線回折図には、まったく差が無い。
【００４１】
本発明の金属アゾ顔料では、Ｘ線回折図における特徴的なシグナルが顕著である。特に、Ｘ線回折図におけるｄ＝１２．２（±０．２）Åの面間隔のところに、その金属アゾ顔料は、バックグラウンド値が、この値の平方根の３倍を超えている、強度Ｉ１を有するシグナルＳ１を有している。
【００４２】
本発明の金属アゾ顔料は、式（ＩＩＩ）のアルカリ金属塩、またはそれらの互変異性体、好ましくはそれらのナトリウム塩またはカリウム塩を、式（ＩＩ）の少なくとも１種の化合物の存在下に、ニッケル塩および銅塩、ならびに任意選択で、亜鉛塩、アルミニウム塩、鉄塩、およびコバルト塩の群からの１種または複数の金属塩と反応させることによって調製することができる。
【００４３】
本発明の金属アゾ顔料はさらに、その中のＭｅがＮｉ２＋である式（Ｉ）の金属アゾ化合物のアダクトと、その中のＭｅがＣｕ２＋である式（Ｉ）の金属アゾ化合物のアダクトと、かつ任意選択で、その中のＭｅがＺｎ２＋、Ａｌ３＋２／３、Ｆｅ２＋、Ｆｅ３＋２／３、Ｃｏ２＋、およびＣｏ３＋２／３の群からの金属イオンである式（Ｉ）の金属アゾ化合物のアダクトとを混合することによって調製することもまた可能である。
【００４４】
本発明はさらに、本発明の金属アゾ顔料を製造するためのプロセスも提供するが、それが特徴としているのは、式（ＩＩＩ）、またはその互変異性体の少なくとも１種の化合物を、
【化６】
2018021204.tif 000007
［式中、
Ｘは、アルカリ金属イオン、好ましくはナトリウムイオンまたはカリウムイオンであり、
Ｒ１およびＲ２はそれぞれ独立して、ＯＨ、ＮＨ２またはＮＨＲ５であり、
Ｒ３およびＲ４はそれぞれ独立して、＝Ｏまたは＝ＮＲ５であり、
かつ
Ｒ５は、水素またはアルキル、好ましくはＣ１〜Ｃ４−アルキルである］
式（ＩＩ）の少なくとも１種の化合物の存在下に、少なくとも１種のニッケル塩および少なくとも１種の銅塩および任意選択で、銅塩、アルミニウム塩、鉄塩、およびコバルト塩の群からの少なくとも１種のさらなる金属塩と、同時または逐次に反応させるが、ここで、式（ＩＩＩ）の化合物１モルあたり、０．０５〜０．９５モルの少なくとも１種のニッケル塩、０．０５〜０．９５モルの少なくとも１種の銅塩、および０．０５〜０モルの、亜鉛塩、アルミニウム塩、鉄塩、およびコバルト塩の群からの少なくとも１種の金属塩を使用し、かつ、亜鉛塩、アルミニウム塩、鉄塩、およびコバルト塩の群からの金属塩を使用する場合においては、銅塩およびニッケル塩の量は、使用される銅塩、ニッケル塩、亜鉛塩、アルミニウム塩、鉄塩、およびコバルト塩を合計したモル量が１００モル％になるようにする。
【００４５】
好ましくは、式（ＩＩＩ）の化合物１モルあたり０．２〜０．９モルの少なくとも１種のニッケル塩および０．１〜０．８モルの少なくとも１種の銅塩が使用される。
【００４６】
最も好ましくは、式（ＩＩＩ）の化合物１モルあたり０．３５〜０．７５モルの少なくとも１種のニッケル塩および０．２５〜０．６５モルの少なくとも１種の銅塩が使用される。
【００４７】
一般的には、本発明のプロセスは、式（ＩＩＩ）の化合物１モルあたり、０．０５〜４モル、好ましくは０．５〜２．５モル、最も好ましくは１．０〜２．０モルの式（ＩＩ）の化合物を使用して実施される。
【００４８】
別の方法として、調製の際に、式（ＩＩＩ）のジ−アルカリ金属化合物に代えて、式（ＩＩＩａ）のモノ−アルカリ金属化合物もしくはその互変異性体、
【化７】
2018021204.tif 000008
［式中、Ｘ、Ｒ１、Ｒ２、Ｒ３、およびＲ４は、式（ＩＩＩ）で与えられた定義を有する］
または、式（ＩＩＩ）および（ＩＩＩａ）の化合物の混合物を使用することもまた可能である。それらの場合においては、記述されたニッケル塩および銅塩の量および式（ＩＩ）の化合物のモル量が、使用された化合物（ＩＩＩ）および（ＩＩＩａ）を合計したモル量に関連する。
【００４９】
特に好ましいのは、二元のニッケル／銅アゾバルビツル酸−メラミンアダクトの調製である。本発明のプロセスは、一般的には、７未満のｐＨの水溶液中、６０〜９５℃の温度で実施される。本発明において使用されるニッケル塩および銅塩、ならびに、亜鉛塩、アルミニウム塩、鉄塩、およびコバルト塩の群から使用されるさらなる金属塩は、好ましくは水溶液の形態において、個別に使用することも、あるいは相互の混合物として使用することもできる。式（ＩＩ）の化合物も同様に、好ましくは固体の形態において、個別に添加することも、あるいは相互の混合物として添加することもできる。
【００５０】
一般的には、本発明のプロセスは、好ましくはナトリウム塩またはカリウム塩としての、式（ＩＩＩ）のアゾ化合物を最初に仕込み、インターカーレートされるか添加される式（ＩＩ）の１種または複数の化合物、好ましくはメラミンを添加し、次いで、少なくとも１種のニッケル塩および少なくとも１種の銅塩および任意選択で、１種または複数の亜鉛塩、アルミニウム塩、鉄塩、およびコバルト塩の群からの金属塩を用い、好ましくはそれらの塩の水溶液の形態で、好ましくは７未満のｐＨ値で、反応を連続的または同時的に起こさせる。ｐＨを調節するのに適した物質は、水酸化ナトリウム溶液、水酸化カリウム溶液、炭酸ナトリウム、炭酸水素ナトリウム、炭酸カリウム、および炭酸水素カリウムである。
【００５１】
有用なニッケル塩および銅塩としては、好ましくはそれらの水溶性の塩、特には塩化物、臭化物、酢酸塩、ギ酸塩、硝酸塩、硫酸塩などが挙げられる。好適に使用されるニッケル塩および銅塩は、２０℃で、２０ｇ／Ｌを超える、特には５０ｇ／Ｌを超える水溶解度を有している。
【００５２】
有用な、亜鉛塩、アルミニウム塩、鉄塩、およびコバルト塩の群からのさらなる金属塩としては、好ましくはそれらの水溶性の塩、特にはそれらの塩化物、臭化物、酢酸塩、硝酸塩、および硫酸塩、好ましくはそれらの塩化物が挙げられる。
【００５３】
このようにして得られた本発明の金属アゾ顔料は、次いで、それらの水性懸濁液を濾過することにより、水性フィルターケーキとして単離することができる。このフィルターケーキは、たとえば熱水を用いて洗浄してから、標準的な乾燥方法によって乾燥させることができる。
【００５４】
有用な乾燥方法としてはたとえば、相当する水性スラリーのパドル乾燥または噴霧乾燥が挙げられる。
【００５５】
その後で、その顔料を再粉砕することも可能である。
【００５６】
本発明の金属アゾ顔料が、極端に硬い粒子を有していたり、硬すぎて所望の用途で分散させるのが困難であったりした場合には、たとえば独国特許出願公開第Ａ１９  ８４７  ５８６号明細書に記載されている方法によって、それらを軟質粒子の顔料に転換させることもできる。
【００５７】
本発明はさらに、本発明の金属アゾ顔料を製造するためのプロセスも提供するが、それは以下の方法を特徴としている：
（ｉ）以下の少なくとも１種のアダクトを、
ａ１）先に特定された式（Ｉ）の金属アゾ化合物
［式中、
Ｒ１、Ｒ２、Ｒ３、Ｒ４、およびＲ５は、先に特定された一般的および好ましい定義を有し、
かつ
Ｍｅは、Ｃｕ２＋である］
および
ｂ１）先に特定された式（ＩＩ）の少なくとも１種の化合物（式中、Ｒ６は、先に与えられた一般的および好ましい定義を有する）
を、以下のものと混合するが、
（ｉｉ）以下の少なくとも１種のアダクト、
ａ２）先に特定された式（Ｉ）の金属アゾ化合物
［式中、
Ｒ１、Ｒ２、Ｒ３、Ｒ４、およびＲ５は、先に特定された一般的および好ましい定義を有し、
かつ
Ｍｅは、Ｎｉ２＋である］
および
ｂ２）先に特定された式（ＩＩ）の少なくとも１種の化合物（式中、Ｒ６は、先に与えられた一般的および好ましい定義を有する）
および任意選択で
（ｉｉｉ）以下の少なくとも１種のアダクト、
ａ３）先に特定された式（Ｉ）の金属アゾ化合物
［式中、
Ｒ１、Ｒ２、Ｒ３、Ｒ４、およびＲ５は、先に特定された一般的および好ましい定義を有し、
および
Ｍｅは、Ｚｎ２＋、Ａｌ３＋２／３、Ｆｅ２＋、Ｆｅ３＋２／３、Ｃｏ２＋、およびＣｏ３＋２／３の群からの金属イオンである］
および
ｂ３）先に特定された式（ＩＩ）の少なくとも１種の化合物（式中、Ｒ６は、先に与えられた一般的および好ましい定義を有する）
ここで、アダクトａ１）／ｂ１）の１モルあたり、０．０５〜１９モルのアダクトａ２）／ｂ２）を使用し、アダクトａ１）／ｂ１）およびａ２）／ｂ２）のモル量を総計したものを基準にして、０〜０．０５モルのアダクトａ３）／ｂ３）を使用する。
【００５８】
また別の実施形態においては、式（Ｉ）の化合物の総計におけるＣｕ２＋対Ｎｉ２＋の金属イオンのモル比が、（１９：１）から（１：５）まで、より好ましくは（４：１）から（１：５）まで、特には（２：１）から（１：３）までであるが、この代替え実施形態は、上述の調製方法に従い、アダクトａ１）／ｂ１）の１モル当たり０．０５〜５モルのアダクトａ２）／ｂ２）を使用し、アダクトａ１）／ｂ１）およびａ２）／ｂ２）のモル量の総計を基準にして０〜０．０５モルのアダクトａ３）／ｂ３）を使用して実施される。
【００５９】
二元アダクト混合物を調製するのが好ましく、その場合、アダクトａ１）／ｂ１）の１モルあたり０．２５〜９モルのアダクトａ２）／ｂ２）、好ましくはアダクトａ１）／ｂ１）の１モルあたり０．５〜３モルのアダクトａ２）／ｂ２）を使用する。
【００６０】
さらなる代替え実施形態の場合においては、二元アダクト混合物を調製するのが好ましく、その場合、アダクトａ１）／ｂ１）の１モルあたり０．２５〜５モルのアダクトａ２）／ｂ２）、好ましくはアダクトａ１）／ｂ１）の１モルあたり０．５〜３モルのアダクトａ２）／ｂ２）を使用する。
【００６１】
本発明の金属アゾ顔料は、特に良好な分散性および高い色強度を特徴としている。彩度および透明度は、すぐれた適合性を有している。
【００６２】
本発明の金属アゾ顔料は、すべての顔料用途において、特にはそれらの顔料調製物の形態において、優れた適性を有している。
【００６３】
本発明はさらに、少なくとも１種の本発明の金属アゾ顔料ならびに少なくとも１種の助剤および／または添加剤を含む顔料調製物を提供する。
【００６４】
有用な助剤または添加剤としては、一般的には、顔料調製物で慣用される添加物すべてが含まれるが、たとえば分散剤、界面活性剤、湿潤剤、乳化剤のような表面活性剤の群からのもの、ならびに表面被覆剤、塩基、および溶媒の群からのものが挙げられる。原理的には、助剤または添加剤は、目的とする系の性質に合わせる。その目的の系が、たとえばラッカーまたは印刷インキであるならば、その助剤または添加剤は、その目標の系との相溶性が最大になるように選択される。
【００６５】
本発明の顔料調製物が少なくとも１種の表面活性剤を含んでいるのが好ましい。
【００６６】
本発明の文脈において「表面活性剤」とは、特には、水性媒体中で顔料粒子を、それらの微細な微粒子形態で安定化させる分散剤を意味していると理解されたい。「微細な微粒子」とは、好ましくは０．００１〜５μｍ、特には０．００５〜１μｍ、より好ましくは０．００５〜０．５μｍの微細な分布を意味していると理解されたい。本発明の顔料調製物は、微細な微粒子の形態にあるのが好ましい。
【００６７】
好適な表面活性剤は、たとえば、アニオン性、カチオン性、両性、またはノニオン性の性質を有している。
【００６８】
好適なアニオン性表面活性剤（ｃ）は、特には、芳香族スルホン酸とホルムアルデヒドとの縮合反応生成物、たとえばホルムアルデヒドとアルキルナフタレンスルホン酸との縮合反応生成物、またはホルムアルデヒド、ナフタレンスルホン酸および／またはベンゼンスルホン酸の縮合反応生成物、任意選択で置換されたフェノールとホルムアルデヒドおよび重亜硫酸ナトリウムとの縮合反応生成物である。スルホコハク酸エステルおよびアルキルベンゼンスルホネートの群からの表面活性剤もまた好適である。さらには、イオン的に変性された、特にはスルホン化またはカルボキシレート化された、アルコキシル化脂肪酸アルコールまたはそれらの塩が挙げられる。「アルコキシル化脂肪酸アルコール」とは、特には、５〜１２０、好ましくは５〜６０、特には５〜３０モルのエチレンオキシドを付加させた、飽和または不飽和のＣ６〜Ｃ２２脂肪酸アルコールを意味していると理解されたい。それらに加えて有用なのは、特にリグノスルホネートであるが、それらはたとえば、亜硫酸法またはクラフト法プロセスで得られる。
【００６９】
それらは、部分加水分解化、酸化、プロポキシル化、スルホン化、スルホメチル化、または脱スルホン化された製品、および公知の方法によって、たとえば分子量またはスルホン化度で分別された製品であるのが好ましい。亜硫酸法およびクラフト法のリグノスルホネートを混合したものもまた、極めて有効である。特に好ましいのは、１０００〜１０００００ｇ／モルの間の平均分子量を有し、活性リグノスルホネート含量が少なくとも８０重量％で、好ましくは、多価カチオンの含量の低いリグノスルホネートである。スルホン化度は、広い範囲で変化させることが可能である。
【００７０】
有用なノニオン性表面活性剤の例としては以下のものが挙げられる：アルキレンオキシドと、アルキル化が可能な化合物、たとえば、脂肪族アルコール、脂肪アミン、脂肪酸、フェノール、アルキルフェノール、アリールアルキルフェノール、たとえばスチレン−フェノール縮合物、カルボキサミド、および樹脂酸との反応生成物。それらは、たとえば、エチレンオキシドと以下のものとの反応生成物のクラスからのエチレンオキシドアダクトである：
１）６〜２２個の炭素原子を有する飽和および／または不飽和の脂肪族アルコール、または
２）そのアルキル基中に４〜１２個の炭素原子を有するアルキルフェノール、または
３）１４〜２０個の炭素原子を有する飽和および／または不飽和の脂肪アミン、または
４）１４〜２０個の炭素原子を有する飽和および／または不飽和の脂肪酸、または
５）水素化および／または非水素化樹脂酸。
【００７１】
有用なエチレンオキシドアダクトとしては、特には、５〜１２０モル、特には５〜１００モル、特には５〜６０、より好ましくは５〜３０モルのエチレンオキシドを有する、１）〜５）に述べたアルキル化可能な化合物が挙げられる。
【００７２】
同様に好適な表面活性剤は、独国特許出願公開第Ａ１９  ７１２  ４８６号明細書または独国特許出願公開第Ａ１９  ５３５  ２４６号明細書から公知の、式（Ｘ）のアルコキシル化反応生成物のエステルであるが、そのものは、式（ＸＩ）に相当し、後者は、任意選択で、親化合物の式（Ｘ）との混合物である。式（Ｘ）のスチレン−フェノール縮合物のアルコキシル化反応生成物は、次式で定義される：
【化８】
2018021204.tif 000009
［式中、
Ｒ１５は、水素またはＣ１〜Ｃ４−アルキルであり、
Ｒ１６は、水素またはＣＨ３であり、
Ｒ１７は、水素、Ｃ１〜Ｃ４−アルキル、Ｃ１〜Ｃ４−アルコキシ、Ｃ１〜Ｃ４−アルコキシカルボニル、またはフェニルであり、
ｍは、１〜４の数であり、
ｎは、６〜１２０の数であり、
Ｒ１８は、ｎで示されたそれぞれの単位で同一であっても異なっていてもよく、水素、ＣＨ３、またはフェニルであるが、ここで、異なった−（−ＣＨ２−ＣＨ（Ｒ１８）−Ｏ−）基のいくつかの中にＣＨ３が存在している場合には、ｎの全部の数値の０％〜６０％の中では、Ｒ１８がＣＨ３であり、ｎの全部の数値の１００％〜４０％の中では、Ｒ１８が水素であり、また異なった−（−ＣＨ２−ＣＨ（Ｒ１８）−Ｏ−）基のいくつかの中にフェニルが存在している場合には、ｎの全部の数値の０％〜４０％の中ではＲ１８がフェニルであり、ｎの全部の数値の１００％〜６０％の中ではＲ１８が水素である。
【００７３】
アルコキシル化反応生成物（Ｘ）のエステルは、式（ＸＩ）に相当する。
【化９】
2018021204.tif 000010
［式中、
Ｒ１５’、Ｒ１６’、Ｒ１７’、Ｒ１８’、ｍ’、およびｎ’は、Ｒ１５、Ｒ１６、Ｒ１７、Ｒ１８、ｍおよびｎの定義の範囲とみなされるが、ただし、それらからは独立しており、
Ｘは、−ＳＯ３、−ＳＯ２、−ＰＯ３、または−ＣＯ−（Ｒ１９）−ＣＯＯ基であり、
Ｋａｔは、Ｈ、Ｌｉ、Ｎａ、Ｋ、ＮＨ４またはＨＯ−ＣＨ２ＣＨ２−ＮＨ３の群からのカチオンであるが、Ｘ＝−ＰＯ３の場合においては二つのＫａｔが存在し、かつ
Ｒ１９は、二価の脂肪族または芳香族の基、好ましくはＣ１〜Ｃ４−アルキレン、特にはエチレン、Ｃ２〜Ｃ４モノ不飽和基、特にはアセチレン、または任意選択で置換されたフェニレン、特にはオルト−フェニレンであるが、ここで可能な置換基としては、好ましくは、Ｃ１〜Ｃ４−アルキル、Ｃ１〜Ｃ４−アルコキシ、Ｃ１〜Ｃ４−アルコキシカルボニルまたはフェニルが挙げられる。
【００７４】
使用するのに好ましい表面活性剤は、式（ＸＩ）の化合物である。Ｘが式−ＣＯ−（Ｒ１９）−ＣＯＯ−の基であり、Ｒ１９が先に定義されたものである、式（ＸＩ）の化合物が好ましい。
【００７５】
表面活性剤として、式（ＸＩ）の化合物を式（Ｘ）の化合物と共に使用するのも同様に好ましい。この場合、その表面活性剤に、５％〜９９重量％の化合物（ＸＩ）と１％〜９５重量％の化合物（Ｘ）とが含まれているのが好ましい。
【００７６】
成分（ｃ）の表面活性剤は、顔料調製物の中で、使用される本発明の金属アゾ顔料を基準にして０．１％〜１００重量％、特には０．５％〜６０重量％の量で使用するのが好ましい。
【００７７】
本発明の顔料調製物にさらに、さらなる添加剤が含まれていてもよいということも考えられるであろう。たとえば、水性懸濁液の粘度を低下させるか、および／または固形分含量を増大させるような添加物、たとえばカルボキサミドおよびスルホンアミドを、顔料調製物を基準にして、１０重量％までの量で添加してもよい。
【００７８】
さらなる添加物は、たとえば、無機および有機の塩基、および顔料調製物で慣用される添加物である。
【００７９】
塩基としては以下のものが挙げられる：アルカリ金属水酸化物、たとえばＮａＯＨ、ＫＯＨ、または有機アミン、たとえばアルキルアミン、特にはアルカノールアミンまたはアルキルアルカノールアミン。
【００８０】
特に好ましい例としては以下のものが挙げられる：メチルアミン、ジメチルアミン、トリメチルアミン、エタノールアミン、ｎ−プロパノールアミン、ｎ−ブタノールアミン、ジエタノールアミン、トリエタノールアミン、メチルエタノールアミン、またはジメチルエタノールアミン。
【００８１】
好適なカルボキサミドおよびスルホンアミドの例としては以下のものが挙げられる：尿素および置換された尿素たとえば、フェニル尿素、ドデシル尿素など；複素環化合物たとえば、バルビツール酸、ベンズイミダゾロン、ベンズイミダゾロン−５−スルホン酸、２，３−ジヒドロキシキノキサリン、２，３−ジヒドロキシキノキサリン−６−スルホン酸、カルバゾール、カルバゾール−３，６−ジスルホン酸、２−ヒドロキシキノリン、２，４−ジヒドロキシキノリン、カプロラクタム、メラミン、６−フェニル−１，３，５−トリアジン−２，４−ジアミン、６−メチル−１，３，５−トリアジン−２，４−ジアミン、シアヌル酸。
【００８２】
塩基は、任意選択で、顔料を基準にして２０重量％まで、好ましくは１０重量％までの量で存在させる。
【００８３】
それらに加えて、本発明の顔料調製物にはさらに、その調製法の結果としての無機塩および／または有機塩が含まれていてもよい。
【００８４】
本発明の顔料調製物は、室温で固体であるのが好ましい。本発明の顔料調製物が、粉末または粒子の形状であれば、さらに好ましい。
【００８５】
本発明の顔料調製物は、すべての顔料用途において優れた適合性を有している。
【００８６】
本発明はさらに、印刷インキ、水性塗料、またはエマルションペイントを製造するためのあらゆる種類のラッカーを顔料着色するため、紙をバルク着色するため、合成、半合成または天然の高分子物質たとえば、ポリ塩化ビニル、ポリスチレン、ポリアミド、ポリエチレン、またはポリプロピレンをバルク着色するための、少なくとも１種の本発明の金属アゾ顔料の使用または本発明の顔料調製物の使用も提供する。それらは、天然繊維、再生繊維、または合成繊維、たとえばセルロース、ポリエステル、ポリカーボネート、ポリアクリロニトリルまたはポリアミド繊維を原液着色するため、ならびに、織物および紙を捺染するために使用することもできる。ノニオン性、アニオン性またはカチオン性の界面活性剤の存在下に摩砕または混練することによって、それらの顔料を使用して、エマルションペイントのための、微細に分散され、安定な水性顔料着色、ならびに、紙の着色のため、織物の顔料捺染のため、ラミネート捺染のため、またはビスコースの原液着色のために使用することが可能なその他のペイントを製造することが可能となる。
【００８７】
本発明の金属アゾ顔料はさらに、インクジェット用途のため、および液晶ディスプレイのためのカラーフィルターのための、優れた適合性も有している。
【００８８】
同様に好ましい実施形態においては、本発明の顔料調製物には、テルペン、テルペノイド、脂肪酸、脂肪酸エステル、ならびにホモポリマーもしくはコポリマー、たとえば、ｐＨ中性の水に２０℃で１ｇ／Ｌ未満、特には０．１ｇ／Ｌ未満の溶解性を有する、ランダムもしくはブロックコポリマーから選択される、少なくとも１種の有機化合物（ｄ）が含まれている。その有機化合物（ｄ）は、室温（２０℃）標準大気圧下で固体または液体であるのが好ましく、それが液体であるならば、１００℃を超える、特には１５０℃を超える沸点を有しているのが好ましい。
【００８９】
好適なポリマーは、親水性と疎水性の両方の性質を有しており、好ましくはポリマー性の、分子残基である。そのようなポリマーの例は、脂肪酸もしくは長鎖のＣ１２〜Ｃ２２炭化水素およびポリアルキレングリコール、特にはポリエチレングリコールをベースとするランダムコポリマーである。さらに、（ポリ）ヒドロキシ脂肪酸およびポリアルキレングリコール、特にはポリエチレングリコールをベースとするブロックコポリマー、さらにはポリ（メタ）アクリレートおよびポリアルキレングリコール、特にはポリエチレングリコールをベースとするグラフトコポリマーも挙げられる。
【００９０】
テルペン、テルペノイド、脂肪酸、および脂肪酸エステルの群からの好ましい化合物としては、以下のものが挙げられる：オシメン、ミルセン、ゲラニオール、ネロール、リナロオール、シトロネロール、ゲラニアール、シトロネラール、ネラール、リモネン、メントール、たとえば（−）−メントール、メントン、または二環式モノテルペン、６〜２２個の炭素原子を有する飽和および不飽和脂肪酸、たとえばオレイン酸、リノール酸、およびリノレン酸、またはそれらの混合物。
【００９１】
成分（ｄ）の有機化合物として有用なものはさらに、上述のアダクト形成剤が挙げられるが、ただし、それらは成分（ｄ）の化合物として望ましい判定基準に従っていなければならない。
【００９２】
特に好ましい顔料調製物には、以下のものが含まれている：
５０％〜９９重量％の、少なくとも１種の本発明の金属アゾ顔料、および
１％〜５０重量％、好ましくは２％〜５０重量％の、少なくとも１種の成分（ｄ）の化合物。
【００９３】
任意選択で、本発明の顔料調製物にはさらに、表面活性剤（ｃ）が含まれる。
【００９４】
本発明の調製物が、９０重量％を超える、好ましくは９５重量％を超える、特には９７重量％を超える量の少なくとも１種の本発明の金属アゾ顔料、少なくとも１種の成分（ｄ）の有機化合物、および任意選択で、少なくとも１種の成分（ｃ）の表面活性剤、さらに任意選択で少なくとも１種の塩基からなっているのが、より好ましい。
【００９５】
この組成物における本発明の顔料調製物は、インクジェットインキおよび液晶ディスプレイのためのカラーフィルターの顔料着色には特に適している。
【００９６】
本発明はさらに、本発明の顔料調製物を製造するためのプロセスも提供するが、それが特徴としているのは、少なくとも１種の本発明の金属アゾ顔料および少なくとも１種の助剤または添加剤、特には少なくとも１種の成分（ｄ）の有機化合物、および任意選択で少なくとも１種の成分（ｃ）の表面活性剤、および任意選択で少なくとも１種の塩基を、相互に混合することにある。
【００９７】
同様に本発明は、本発明の金属アゾ顔料の使用、または液晶ディスプレイのためのカラーフィルターを製造するための本発明の顔料調製物の使用も提供する。この使用に関しては、フォトレジストプロセスによる顔料分散方法の例を使用して後に説明するであろう。
【００９８】
カラーフィルターを製造するための本発明の顔料調製物の本発明の使用は、次の点を特徴としている：たとえば、少なくとも１種の本発明の金属アゾ顔料または本発明の顔料調製物、特には固体の顔料調製物を、任意選択でバインダー樹脂および有機溶媒を用い、任意選択で分散剤を添加して均質化させ、次いで、連続法またはバッチ法で湿式摩砕して、数による粒子サイズ（電子顕微鏡測定）で、９９．５％が１０００ｎｍ未満、好ましくは９５％が５００ｎｍ未満、特には９０％が２００ｎｍ未満になるようにする。
【００９９】
有用な湿式摩砕方法としては、たとえば、スターラーもしくはディスソルバー分散、撹拌ボールミルまたはビーズミルの手段による摩砕、ニーダー、ロールミル、高圧均質化または超音波分散が挙げられる。
【０１００】
分散処理の途中またはその後に、少なくとも１種の光硬化性モノマーおよび光重合開始剤を添加する。分散をさせた後では、カラーフィルターを製造するための所望の感光性コーティング配合物（フォトレジスト）で必要とされる、フォトレジストのために慣用される、さらなるバインダー樹脂、溶媒、または混合物を導入することが可能となる。本発明の文脈においては、「フォトレジスト」とは、少なくとも１種の光硬化性モノマーおよび光重合開始剤を含む調製物を意味していると理解されたい。
【０１０１】
本発明はさらに、液晶ディスプレイのためのカラーフィルターを製造するためのプロセスも提供するが、それは以下の点を特徴としている：少なくとも１種の本発明の金属アゾ顔料または本発明の顔料調製物を、任意選択でバインダー樹脂および有機溶媒を用い、任意選択で分散剤を添加して均質化し、次いで連続法またはバッチ法で湿式摩砕して、数による粒子サイズ（電子顕微鏡測定）で、９９．５％が１０００ｎｍ未満になるようにし、かつ、その分散処理の途中またはその後に、少なくとも１種の光硬化性モノマーおよび光重合開始剤を添加する。
【０１０２】
有用で可能な分散剤としては、この用途には好適であり、一般的に市場で入手可能な分散剤、たとえばポリマー性、イオン性、またはノニオン性分散剤、たとえばポリカルボン酸またはポリスルホン酸をベースとするもの、さらには、ポリエチレンオキシド−ポリプロピレンオキシドブロックコポリマーなどが挙げられる。さらに、分散剤または共分散剤として、有機染料の誘導体を使用することもまた可能である。
【０１０３】
したがって、カラーフィルターの製造は、以下の配合をベースとする「配合物」をもたらす：
−  少なくとも１種の本発明の金属アゾ顔料、
−  任意選択でバインダー樹脂、
−  少なくとも１種の有機溶媒、および
−  任意選択で分散剤。
【０１０４】
一つの好ましい実施形態においては、その配合には以下のものが含まれる（数字は配合物基準）：
１％〜５０重量％の本発明の金属アゾ顔料
０％〜２０重量％のバインダー樹脂
０％〜２０重量％の分散剤
１０％〜９４重量％の有機溶媒。
【０１０５】
着色画像要素パターンを製造するための、プレート上へのフォトレジストのコーティングは、直接塗布または間接塗布のいずれかで実施することができる。塗布方法の例としては以下のものが挙げられる：ローラーコーティング、スピンコーティング、スプレーコーティング、ディップコーティング、およびエアナイフコーティング。
【０１０６】
本出願に関連して有用なプレートとしては、たとえば以下のものが挙げられる：透明ガラスたとえば、白色もしくは青色ガラスプレート、シリケートコーティングした青色ガラスプレート、たとえばポリエステル樹脂、ポリカーボネート樹脂、アクリル樹脂または塩化ビニル樹脂をベースとする合成樹脂プレートまたはフィルム、さらには、アルミニウム、銅、ニッケルまたは鋼をベースとする金属プレート、およびセラミックプレート、または塗布された光電伝達要素を有する半導体プレート。
【０１０７】
その塗布は、一般的には、得られる感光性の層の層厚が０．１〜１０μｍになるように実施される。
【０１０８】
塗布の後に、その層を加熱乾燥させてもよい。
【０１０９】
露光は、その感光性層を、活性な光線に好ましくはフォトマスクの手段によって、画像パターンの形状に曝露させることによって実施するのが好ましい。これによって、露光された部分で層の硬化が起きる。適切な光源としては、たとえば以下のものが挙げられる：高圧および超高圧水銀ランプ、キセノンランプ、メタルハライドランプ、蛍光ランプ、および可視領域のレーザービーム。
【０１１０】
露光の後の現像で、そのコーティングの露光されなかった部分を除去し、その着色要素の所望の画像パターンフォームを得る。標準的な現像方法には、水性のアルカリ性顕色剤溶液、または無機アルカリ、たとえば水酸化ナトリウムもしくは水酸化カリウム、メタケイ酸ナトリウム、または有機塩基たとえば、モノエタノールアミン、ジエタノールアミン、トリエタノールアミン、トリエチルアミンもしくはそれらの塩を含む有機溶媒を用いてスプレーするか、またはそれらの中へ浸漬させることが含まれる。
【０１１１】
一般的には、現像に続けて、それらの画像パターンの、加熱による後乾燥／硬化が実施される。
【０１１２】
本発明の金属アゾ顔料の使用は、好ましくは、次の点を特徴としている：それらは、単独で使用されるか、またはカラーフィルターにおけるカラーフィルターの製造で慣用されるその他の顔料、またはカラーフィルターのための顔料調製物もしくは配合物との混合物で使用される。
【０１１３】
これらの「その他の顔料」は、式（Ｉ）のアゾ化合物の金属塩、またはそれらをベースとする顔料調製物、または他の無機もしくは有機の顔料のいずれであってもよい。
【０１１４】
同様に使用される各種の他の顔料の選択に関しては、本発明においては何の制限もない。無機顔料および有機顔料のいずれもが有用である。
【０１１５】
好ましい有機顔料は、たとえば、モノアゾ、ジスアゾ、レーキドアゾ、β−ナフトール、ナフトールＡＳ、ベンズイミダゾロン、ジスアゾ縮合物、アゾ金属錯体、イソインドリンおよびイソインドリノン類のもの、さらにはたとえばフタロシアニン、キナクリドン、ペリレン、ペリノン、チオインジゴ、アントラキノン、ジオキサジン、キノフタロン、およびジケトピロロピロール類からの多環式の顔料である。さらには、スルホ含有またはカルボキシル含有染料のＣａ、Ｍｇ、およびＡｌレーキのようなレーキ染料である。
【０１１６】
任意選択でさらに使用することが可能なその他の有機顔料の例は、以下のものである：
カラー・インデックス・ピグメント・イエロー１２、１３、１４、１７、２０、２４、７４、８３、８６、９３、９４、１０９、１１０、１１７、１２５、１３７、１３８、１３９、１４７、１４８、１５０、１５３，１５４、１６６、１７３，１８５、または
カラー・インデックス・ピグメント・オレンジ１３，３１、３６、３８，４０，４２，４３、５１，５５、５９、６１，６４、６５、７１、７２、７３、または
カラー・インデックス・ピグメント・レッド９、９７、１２２、１２３、１４４、１４９、１６６、１６８、１７７、１８０、１９２、２１５、２１６、２２４、２５４、２７２、または
カラー・インデックス・ピグメント・グリーン７、１０、３６、３７、４５，５８、または
カラー・インデックス・ピグメント・ブルー１５，１５：１，１５：２，１５：３、１５：４、１５：６，１６、および
カラー・インデックス・ピグメント・バイオレット１９、２３。
【０１１７】
さらに、本発明の新規な顔料と組み合わせて、可用性の有機染料を使用することもまた可能である。
【０１１８】
「その他の顔料」を追加で使用するのならば、本発明の金属アゾ顔料の割合は、使用するすべての顔料を合計した量を基準にして、好ましくは１％〜９９重量％、特には２０％〜８０重量％である。特に好ましいのは、本発明の顔料調製物ならびに、少なくとも１種の本発明の金属アゾ顔料と、Ｃ．Ｉ．ピグメント・グリーン３６および／またはＣ．Ｉ．ピグメント・グリーン５８とを、２０％〜８０重量％の金属アゾ顔料対８０％〜２０重量％のＣ．Ｉ．ピグメント・グリーン３６および／またはＣ．Ｉ．ピグメント・グリーン５８、好ましくは（４０％〜６０重量％）対（６０％〜４０重量％）の比率で含む配合物である。
【０１１９】
カラーフィルターにおいて、またはカラーフィルターをたとえば顔料分散法で製造するための配合物において、「顔料」またはそれをベースとする顔料調製物と共に使用することが可能なバインダー樹脂としては、本発明においてはなんら特定の制約はなく、有用なバインダー樹脂は、特には、カラーフィルターにおいて使用するための、自体公知の塗膜形成性の樹脂である。
【０１２０】
たとえば、有用なバインダー樹脂としては以下のものが挙げられる：セルロース樹脂たとえばカルボキシメチルヒドロキシエチルセルロースおよびヒドロキシエチルセルロース、アクリル樹脂、アルキド樹脂、メラミン樹脂、エポキシ樹脂、ポリビニルアルコール、ポリビニルピロリドン、ポリアミド、ポリアミドイミン、ポリイミド、ポリイミド前駆体たとえば、特開平１１−２１７５１４号公報に開示されている式（１４）のもの、ならびにそれらのエステル化反応生成物の群からのもの。
【０１２１】
それらの例としては、テトラカルボン酸二無水物とジアミンとの反応生成物が挙げられる。
【０１２２】
有用なバインダー樹脂としてはさらに、光重合性不飽和結合を含むものが挙げられる。バインダー樹脂は、たとえば、アクリル樹脂から形成させたものであってもよい。ここで特に挙げておくべきものは、重合性モノマー、たとえば（メタ）アクリル酸メチル、（メタ）アクリル酸エチル、（メタ）アクリル酸プロピル、（メタ）アクリル酸ブチル、スチレンおよびスチレン誘導体のホモポリマーおよびコポリマー、ならびにさらには、カルボキシル担持重合性モノマーたとえば、（メタ）アクリル酸、イタコン酸、マレイン酸、無水マレイン酸、特に１〜１２個の炭素原子を有するアルキルを含むマレイン酸モノアルキルと、重合性モノマーたとえば（メタ）アクリル酸、スチレン、およびスチレン誘導体、たとえばα−メチルスチレン、ｍ−もしくはｐ−メトキシスチレン、ｐ−ヒドロキシスチレンとの間のコポリマーである。例としては以下のものが挙げられる：カルボキシル含有ポリマー性化合物と、オキシラン環およびエチレン性不飽和結合をそれぞれ含む化合物、たとえば（メタ）アクリル酸グリシジル、アクリロイルグリシジルエーテル、およびイタコン酸モノアルキルグリシジルエーテルなどとの反応生成物、さらには、カルボキシル含有ポリマー性化合物と、ヒドロキシル基およびエチレン性不飽和結合（不飽和アルコール）をそれぞれ含む化合物、たとえばアリルアルコール、２−ブテン−４−オール、オレイルアルコール、（メタ）アクリル酸２−ヒドロキシエチル、Ｎ−メチロールアクリルアミドなどとの反応生成物。さらには、そのようなバインダー樹脂には、遊離のイソシアネート基を有する不飽和化合物が含まれていてもよい。
【０１２３】
十分な光重合性と膜硬度の両方を達成させるためには、上述のバインダー樹脂の不飽和当量（不飽和化合物あたりのバインダー樹脂のモル質量）を、一般的には２００〜３０００、特には２３０〜１０００とする。膜を露光させた後で十分なアルカリ現像性能を発揮させるためには、その酸価を、一般的には２０〜３００、特には４０〜２００とする。
【０１２４】
使用するためのバインダー樹脂の平均モル質量は、１５００〜２０００００ｇ／ｍｏｌの間、特には１００００〜５００００ｇ／ｍｏｌの間である。
【０１２５】
カラーフィルターのための本発明の顔料調製物において使用される有機溶媒は、たとえば、ケトン、アルキレングリコールエーテル、アルコール、および芳香族化合物である。例を以下に挙げる：ケトンの群からは、アセトン、メチルエチルケトン、シクロヘキサノンなど；アルキレングリコールエーテルの群からは、メチルセロソルブ（エチレングリコールモノメチルエーテル）、ブチルセロソルブ（エチレングリコールモノブチルエーテル）メチルセロソルブアセテート、エチルセロソルブアセテート、ブチルセロソルブアセテート、エチレングリコールモノプロピルエーテル、エチレングリコールモノヘキシルエーテル、エチレングリコールジメチルエーテル、ジエチレングリコールエチルエーテル、ジエチレングリコールジエチルエーテル、プロピレングリコールモノメチルエーテル、プロピレングリコールモノエチルエーテル、プロピレングリコールモノプロピルエーテル、プロピレングリコールモノブチルエーテル、プロピレングリコールモノメチルエーテルアセテート、ジエチレングリコールメチルエーテルアセテート、ジエチレングリコールエチルエーテルアセテート、ジエチレングリコールプロピルエーテルアセテート、ジエチレングリコールイソプロピルエーテルアセテート、ジエチレングリコールブチルエーテルアセテート、ジエチレングリコールｔ−ブチルエーテルアセテート、トリエチレングリコールメチルエーテルアセテート、トリエチレングリコールエチルエーテルアセテート、トリエチレングリコールプロピルエーテルアセテート、トリエチレングリコールイソプロピルエーテルアセテート、トリエチレングリコールブチルエーテルアセテート、トリエチレングリコールｔ−ブチルエーテルアセテートなど；アルコールの群からは、メチルアルコール、エチルアルコール、イソプロピルアルコール、ｎ−ブチルアルコール、３−メチル−３−メトキシブタノールなど；芳香族溶媒の群からは、ベンゼン、トルエン、キシレン、Ｎ−メチル−２−ピロリドン、Ｎ−ヒドロキシメチル−２−酢酸エチルなど。
【０１２６】
さらにその他の溶媒は、プロパン−１，２−ジオールジアセテート、酢酸３−メチル−３−メトキシブチル、酢酸エチル、テトラヒドロフランなどである。溶媒は単独で使用することもできるし、あるいは相互の混合物として使用することもできる。
【０１２７】
本発明はさらに、少なくとも１種の本発明の金属アゾ顔料または少なくとも１種の本発明の顔料調製物、ならびに少なくとも１種の光硬化性モノマーおよび少なくとも１種の光重合開始剤を含むフォトレジストにも関する。
【０１２８】
その光硬化性モノマーには、その分子の中に、少なくとも１個の反応性二重結合と、任意選択で他の反応性基が含まれている。
【０１２９】
特にこれに関して「光硬化性モノマー」とは、たとえば、一官能、二官能、三官能および多官能のアクリレートおよびメタクリレート、ビニルエーテル、ならびにグリシジルエーテルの群からの、反応性溶媒または反応性希釈剤と呼ばれているものを意味していると理解されたい。追加として存在させる有用な反応性基としては以下のものが挙げられる：アリル、ヒドロキシル、ホスフェート、ウレタン、二級アミン、およびＮ−アルコキシメチル基。
【０１３０】
このタイプのモノマーは、当業者には公知であって、たとえば、Ｒｏｅｍｐｐ  Ｌｅｘｉｋｏｎ，Ｌａｃｋｅ  ｕｎｄ  Ｄｒｕｃｋｆａｒｂｅｎ，Ｄｒ．Ｕｌｒｉｃｈ  Ｚｏｒｌｌ，Ｔｈｉｅｍｅ  Ｖｅｒｌａｇ  Ｓｔｕｔｔｇａｒｔ−Ｎｅｗ  Ｙｏｒｋ，１９９８，ｐ．４９１／４９２に詳細に記載されている。
【０１３１】
モノマーの選択は、特には、露光に使用される照射線のタイプの性質および強度、光重合開始剤との所望の反応、ならびにその膜の性能に基づく。モノマーを組み合わせて使用することもまた可能である。
【０１３２】
「光反応開始剤」または「光重合開始剤」とは、たとえば上述のモノマーおよび／またはバインダー樹脂の重合反応を開始させることが可能な、可視光線または紫外線を吸収した結果として、反応性中間体を生成する化合物を意味していると理解されたい。光反応開始剤もまた同様に広く一般に知られており、同様に、Ｒｏｅｍｐｐ  Ｌｅｘｉｋｏｎ，Ｌａｃｋｅ  ｕｎｄ  Ｄｒｕｃｋｆａｒｂｅｎ，Ｄｒ．Ｕｌｒｉｃｈ  Ｚｏｒｌｌ，Ｔｈｉｅｍｅ  Ｖｅｒｌａｇ  Ｓｔｕｔｔｇａｒｔ−Ｎｅｗ  Ｙｏｒｋ，１９９８，ｐ．４４５／４４６に見いだすことができる。
【０１３３】
本発明においては、使用される光硬化性モノマーまたは光重合開始剤に関しては、何の制限もない。
【０１３４】
本発明は、好ましくは、以下のものを含むフォトレジストに関する：
Ａ）少なくとも１種の本発明の金属アゾ顔料、特には他の顔料、好ましくはＣ．Ｉ．ピグメント・グリーン３６および／またはピグメント・グリーン５８との混合物の形態にあるもの、またはそれらをベースとする本発明の顔料調製物、
Ｂ１）少なくとも１種の光硬化性モノマー、
Ｂ２）少なくとも１種の光重合開始剤、
Ｃ１）任意選択で、有機溶媒、
Ｄ）任意選択で、分散剤、
Ｅ）任意選択で、バインダー樹脂、
ならびに、任意選択で、さらなる添加物。
【０１３５】
本発明においては、この場合もまた、本発明において使用するための顔料または固形の顔料調製物をベースとした着色画像要素パターンを製造するための方法に関しては、何の制限もない。上述の光リソグラフィ法と同様に、その他の方法たとえば、オフセット印刷、化学エッチング、インクジェット印刷なども同様に好適である。適切なバインダー樹脂および溶媒の選択、ならびに顔料分散媒およびさらなる添加物の選択は、具体的な方法にマッチさせるようにするべきである。インクジェット方法（これには、加熱式および機械式およびピエゾメカニカルインクジェット印刷のすべてを含むと理解されたい）においては、顔料および各種のバインダー樹脂のために有用な分散媒は、純粋な有機分散媒だけでなく、水性−有機分散媒もあり、実際のところ水性−有機分散媒が好ましい。
【０１３６】
以下の実施例は、本発明を説明することを目的としているが、本発明がそれらに限定される訳ではない。
【実施例】
【０１３７】
方法１（アゾバルビツル酸前駆体の調製）
４６．２ｇのジアゾバルビツル酸および３８．４ｇのバルビツール酸を、１１００ｇの蒸留水の中に８５℃で導入する。次いで、水酸化カリウム水溶液を使用して、ｐＨを約５とし、その混合物を９０分間撹拌した。
【０１３８】
実施例１：
方法１に従って調製したアゾバルビツル酸に、８２℃で、１５００ｇの蒸留水を添加した。その後に、７５．７ｇのメラミンを導入した。次いで、０．３モルの塩化銅（ＩＩ）溶液（約３０％）を滴下により添加した。８２℃で３時間経過してから、ＫＯＨを使用して、ｐＨを約５．５とした。その後に、約３００ｇの蒸留水を用い、９０℃で希釈を実施した。次いで、３４ｇの３０％塩酸を滴下により添加し、その混合物を、９０℃で１２時間、加熱処理した。その後に、水酸化カリウム水溶液を使用して、ｐＨを５とした。次いで、吸引ロート上で顔料を単離し、洗浄し、真空乾燥キャビネット中８０℃で乾燥させ、標準的な実験室用ミルの中で、約２分間かけて摩砕した。（＝顔料Ａ）
【０１３９】
実施例２：
方法１に従って調製したアゾバルビツル酸に、８２℃で、１５００ｇの蒸留水を添加した。次いで、１０ｇの３０％塩酸を滴下により添加した。その後に、７９．４ｇのメラミンを導入した。次いで、０．３モルの塩化ニッケル溶液（約２５％）を滴下により添加した。８２℃で３時間経過してから、ＫＯＨを使用して、ｐＨを５．５とした。その後に、約１００ｇの蒸留水を用い、９０℃で希釈を実施した。次いで、２１ｇの３０％塩酸を滴下により添加し、その混合物を、９０℃で１２時間、加熱処理した。その後に、水酸化カリウム水溶液を使用して、ｐＨを５とした。次いで、吸引ロート上で顔料を単離し、洗浄し、真空乾燥キャビネット中８０℃で乾燥させ、標準的な実験室用ミルの中で、約２分間かけて摩砕した。（＝顔料Ｂ）
【０１４０】
以下の表１に列記した実施例３〜１１の本発明の顔料を、実施例２と同様にして作成したが、ただし、それぞれの場合において、塩化ニッケル溶液を、表１に記載されているような塩化ニッケルと塩化銅（ＩＩ）とからなる混合溶液に置きかえた。
【０１４１】
【表１】
2018021204.tif 000011
【０１４２】
合成例１〜１１に従って作成した顔料を使用して、表２に記載の試料を調製した。
【０１４３】
【表２】
2018021204.tif 000012
【０１４４】
分散硬度の測定
分散硬度は、ＤＩＮ  ５３  ７７５、Ｐａｒｔ  ７に従い、冷ロール温度２５℃、熱ロール温度１５０℃を用いて測定する。本出願で報告する分散硬度はすべて、この修正ＤＩＮ法によって求めたものである。
【０１４５】
【表３】
2018021204.tif 000013
【０１４６】
表３から明らかなように、非本発明品の試料はすべて、１００よりも高い分散硬度を有しており、したがって、本発明品の試料よりも大幅に高い。このことから、非本発明品の試料は、本発明品の試料よりも、分散させるのが困難であり、加工が困難であるということになる。
【０１４７】
Ｘ線回折分析
Ｘ線回折の測定は、結晶相を同定するのには好適な、ＰＩＸｃｅｌ検出計を備えた、ＰＡＮａｌｙｔｉｃａｌ  ＥＭＰＹＲＥＡＮ  θ／θ反射回折計を用いて実施した。
【０１４８】
【表４】
2018021204.tif 000014
【０１４９】
手順
合成例１〜１１に従って作成した顔料を使用して、試料１〜２０を得た。以下の試料について、Ｘ線回折法によって分析した：
試料１：１０ｇの顔料Ａ（１００モル％の銅）、非本発明品
試料２：１０ｇの顔料Ｂ（１００モル％のニッケル）、非本発明品
試料４：１０ｇの顔料Ｄ（２モル％の銅／９８モル％のニッケル）、非本発明品
試料８：１０ｇの顔料Ｈ（２５モル％の銅／７５モル％のニッケル）、本発明品
試料９：１０ｇの顔料Ｉ（５０モル％の銅／５０モル％のニッケル）、本発明品
試料１０：１０ｇの顔料Ｊ（７５モル％の銅／２５モル％のニッケル）、本発明品
試料１１：１０ｇの顔料Ｋ（９５モル％の銅／５モル％のニッケル）、本発明品
試料１３：０．２ｇの顔料Ａおよび９．８ｇの顔料Ｂ（２モル％の銅および９８モル％のニッケルの物理的混合物）、本発明品
試料１５：０．５ｇの顔料Ａおよび９．５ｇの顔料Ｂ（５モル％の銅および９５モル％のニッケルの物理的混合物）、非本発明品
試料１６：１．５ｇの顔料Ａおよび８．５ｇの顔料Ｂ（１５モル％の銅および８５モル％のニッケルの物理的混合物）、本発明品
試料１７：２．５ｇの顔料Ａおよび７．５ｇの顔料Ｂ（２５モル％の銅および７５モル％のニッケルの物理的混合物）、本発明品
試料１８：５．０ｇの顔料Ａおよび５．０ｇの顔料Ｂ（５０モル％の銅および５０モル％のニッケルの物理的混合物）、本発明品
試料１９：７．５ｇの顔料Ａおよび２．５ｇの顔料Ｂ（７５モル％の銅および２５モル％のニッケルの物理的混合物）、本発明品
試料２０：９．５ｇの顔料Ａおよび０．５ｇの顔料Ｂ（９５モル％の銅および５モル％のニッケルの物理的混合物）、本発明品。
【０１５０】
それぞれのθ／θ測定において、試験すべき量の試料を、試料ホルダーのくぼみに導入した。ガラスプレートの手段により、試料の表面を均した。次いで、試料ホルダーを回折計の試料チェンジャーの中に入れ、測定を実施した。分析した試料のθ値を、上述の方法により求めた。この方法で、試料１、２、４、８、９、１０、１１、１３、１５、１６、１７、１８、１９、および２０の分析を行った。ベースライン補正をほどこした後に得られた反射値を表４〜１７に示した。
【０１５１】
【表５】
2018021204.tif 000015
【０１５２】
【表６】
2018021204.tif 000016
【０１５３】
【表７】
2018021204.tif 000017
【０１５４】
【表８】
2018021204.tif 000018
【０１５５】
【表９】
2018021204.tif 000019
【０１５６】
【表１０】
2018021204.tif 000020
【０１５７】
【表１１】
2018021204.tif 000021
【０１５８】
【表１２】
2018021204.tif 000022
【０１５９】
【表１３】
2018021204.tif 000023
【０１６０】
【表１４】
2018021204.tif 000024
【０１６１】
【表１５】
2018021204.tif 000025
【０１６２】
【表１６】
2018021204.tif 000026
【０１６３】
【表１７】
2018021204.tif 000027
【０１６４】
【表１８】
2018021204.tif 000028
【０１６５】
【表１９】
2018021204.tif 000029
【０１６６】
表４〜１７において、第１列には、測定された反射の順で番号がふられている。第２列には、測定された反射の位置が２θ値で表されており、第３列では、測定された２θ値が、Ｂｒａｇｇ式の手段により、面間隔のためのｄ値に変換されている。第４列および第５列は、測定された強度の値（ベースラインより上の反射のピーク高さ）であって、最初に、「カウント」［ｃｔｓ］の単位で絶対値を、次いでそれらの相対強度として、パーセントの形で示している。
【外国語明細書】
2018021204000001.pdf